БЕТА-НУКЛЕИРОВАННЫЙ ПРОПИЛЕНОВЫЙ СОПОЛИМЕР

1. Гетерофазный пропиленовый сополимер (ГЕСО), содержащий
(a) пропиленовую матрицу (А) и
2
10
(b) эластомерный сополимер (В), содержащий пропилен и, по меньшей мере, один другой С-С α-олефин,
где
(c) гетерофазный пропиленовый сополимер (ГЕСО) является β-нуклеированным, и
2
(а) гетерофазный пропиленовый сополимер (ГЕСО) характеризуется скоростью течения расплава MFR (230°C), согласно измерению в соответствии с документом ISO 1133, меньшей, чем 1,0 г/10 мин, и
(е) упомянутый эластомерный сополимер (В) имеет характеристическую вязкость, измеренную в тетралине при 135°С, равную или меньшую 4,0 дл/г.
2. Гетерофазный пропиленовый сополимер (ГЕСО) по п.1, где гетерофазный пропиленовый сополимер (ГЕСО) является частично закристаллизованным в β-модификации.
3. Гетерофазный пропиленовый сополимер (ГЕСО) по п.1 или 2, где степень β-модифицирования гетерофазного пропиленового сополимера (ГЕСО) составляет, по меньшей мере, 50%.
4. Гетерофазный пропиленовый сополимер (ГЕСО) по п.1, где растворимая в ксилоле фракция пропиленовой матрицы (А) составляет менее чем 2,5 мас.%.
5. Гетерофазный пропиленовый сополимер (ГЕСО) по п.1, где пропиленовая матрица (А) представляет собой пропиленовый гомополимер.
6. Гетерофазный пропиленовый сополимер (ГЕСО) по п.1, где эластомерный сополимер (В) является унимодальным.
2
10
7. Гетерофазный пропиленовый сополимер (ГЕСО) по п.1, где эластомерный сополимер (В) содержит пропилен и, по меньшей мере, один другой С-С α-олефин, выбранный из группы, состоящей из этилена, 1-бутена, 1-пентена, 1-гексена, 1-гептена и 1-октена.
8. Гетерофазный пропиленовый сополимер (ГЕСО) по п.7, где эластомерный сополимер (В) содержит этилен.
9. Гетерофазный пропиленовый сополимер (ГЕСО) по п.8, где эластомерный сополимер (В) содержит пропилен и этилен в качестве единственных двух α-олефинов.
10. Гетерофазный пропиленовый сополимер (ГЕСО) по п.7, где эластомерный сополимер (В) характеризуется уровнем содержания пропилена, равным или меньшим 70 мас.%.
11. Гетерофазный пропиленовый сополимер (ГЕСО) по п.9, где эластомерный сополимер (В) представляет собой этилен-пропиленовый каучук (ЭПР).
12. Гетерофазный пропиленовый сополимер (ГЕСО) по п.1, где уровень содержания сомономера в гетерофазном пропиленовом сополимере (ГЕСО) составляет менее чем 20,0 мас.% (сомономер/(сомономер+пропилен)).
2
13. Гетерофазный пропиленовый сополимер (ГЕСО) по п.1, где гетерофазный пропиленовый сополимер (ГЕСО) характеризуется ударопрочностью, измеренной в соответствии с испытанием на удар по Шарли (ISO 179 (1еА)) при -20°С, равной, по меньшей мере, 22,0 кДж/м.
14. Гетерофазный пропиленовый сополимер (ГЕСО) по п.1, где гетерофазный пропиленовый сополимер (ГЕСО) характеризуется модулем упругости при изгибе, измеренным в соответствии с документом ISO 178, равным, по меньшей мере, 1000 МПа.
15. Гетерофазный пропиленовый сополимер (ГЕСО) по п.1, где гетерофазный пропиленовый сополимер (ГЕСО) является мультимодальным.
16. Гетерофазный пропиленовый сополимер по п.1, где гетерофазный пропиленовый сополимер (ГЕСО) составляет слой покрытия трубы, в частности стальной трубы.
17. Применение гетерофазного пропиленового сополимера (ГЕСО) по любому одному из предшествующих пп.1-16, для изготовлении труб или частей труб.
18. Применение по п.17, где трубой являются стальная труба или многослойная труба.
19. Применение по п.17 или 18, где гетерофазный пропиленовый сополимер (ГЕСО) по любому одному из предшествующих пп.1-14 используют в качестве слоя покрытия для труб, в частности стальных труб, или в качестве слоя в многослойных трубах.
20. Способ получения гетерофазного пропиленового сополимера (ГЕСО) по любому одному из предшествующих пп.1-16, включающий стадии
(a) полимеризации пропилена и необязательно дополнительного сомономера (сомономеров) для получения пропиленовой матрицы (А),
(b) полимеризации пропилена и дополнительного сомономера (сомономеров) для получения эластомерного пропиленового сополимера (В),
(c) перемешивания пропиленовой матрицы (А) и эластомерного пропиленового сополимера (В),
(d) β-нуклеирования упомянутой смеси.
21. Способ по п.20, включающий стадии
(a) полимеризации пропилена и необязательно дополнительного сомономера (сомономеров), по меньшей мере, в одном реакторе для получения пропиленовой матрицы (А),
(b) подачу упомянутой пропиленовой матрицы (А) в один дополнительный реактор,
(c) полимеризации пропилена и дополнительного сомономера (сомономеров) в присутствии упомянутой пропиленовой матрицы (А) для получения эластомерного пропиленового сополимера (В),
(d) β-нуклеирования упомянутой смеси.
22. Труба, в частности стальная труба или многослойная труба, содержащая гетерофазный пропиленовый сополимер (ГЕСО) по любому одному из предшествующих пп.1-16.
23. Труба по п.22, где гетерофазный пропиленовый сополимер (ГЕСО) составляет слой покрытия (стальной) трубы или слой многослойной трубы.